(57)【特許請求の範囲】
【請求項１】
鋳型に注入された溶鋼を引き抜き、該引き抜き方向に沿って分割された複数の冷却ゾーンで構成される２次冷却ゾーンを通過させて２次冷却を行うことで連続的に鋳造される鋳片の凝固状態を推定する凝固状態推定装置であって、
前記２次冷却中の前記鋳片の表面温度を測定する温度計と、
２次冷却モデルによって鋳片表面の熱流束を推定し、前記鋳片の表面温度計算値を求める凝固状態推定部と、
前記表面温度計算値と、前記温度計が測定した前記２次冷却中の前記鋳片の表面温度である表面温度実測値とが一致するように前記鋳片表面の熱流束を補正し、前記補正した前記鋳片表面の熱流束に基づき前記鋳片の凝固状態を推定する熱流束分布補正部と、
を備え、
前記温度計は、前記複数の冷却ゾーンのうち、前記２次冷却の過程で表面温度が内部からの復熱によって上昇する前記鋳片の位置を含む冷却ゾーン内に設置されたことを特徴とする凝固状態推定装置。
【請求項２】
前記温度計は、前記複数の冷却ゾーンのうち、該当する冷却ゾーン内における前記鋳片の表面温度が全体として上昇しており、かつ、前記表面温度の変化が平坦な範囲を含むことで特定される冷却ゾーンの前記平坦な範囲内に設置されることを特徴とする請求項１に記載の凝固状態推定装置。
【請求項３】
前記温度計は、前記鋳片の幅方向に移動自在に構成され、当該温度計の設置位置において前記鋳片の幅方向に沿って前記鋳片の表面温度の分布を測定することを特徴とする請求項１または２に記載の凝固状態推定装置。
【請求項４】
鋳型に注入された溶鋼を引き抜き、該引き抜き方向に沿って分割された複数の冷却ゾーンで構成される２次冷却ゾーンを通過させて２次冷却を行うことで連続鋳造される鋳片の凝固状態を推定する凝固状態推定方法であって、
前記複数の冷却ゾーンのうち、前記２次冷却の過程で表面温度が内部からの復熱によって上昇する前記鋳片の位置を含む冷却ゾーン内に前記鋳片の表面温度を測定する温度計を設置する設置工程と、
２次冷却モデルによって鋳片表面の熱流束を推定し、前記鋳片の表面温度計算値を求める算出工程と、
前記温度計が測定した前記２次冷却中の前記鋳片の表面温度を表面温度実測値として取得する取得工程と、
前記表面温度計算値と前記表面温度実測値とが一致するように前記鋳片表面の熱流束を補正する補正工程と、
前記補正した前記鋳片表面の熱流束に基づき前記鋳片の凝固状態を推定する推定工程と、
を含むことを特徴とする凝固状態推定方法。
【請求項５】
前記設置工程は、前記複数の冷却ゾーンのうち、該当する冷却ゾーン内における前記鋳片の表面温度が全体として上昇しており、かつ、前記表面温度の変化が平坦な範囲を含むことで特定される冷却ゾーンの前記平坦な範囲内に前記温度計を設置することを特徴とする請求項４に記載の凝固状態推定方法。
【請求項６】
前記温度計は、前記鋳片の幅方向に移動自在に構成されており、
前記取得工程は、前記温度計が該温度計の設置位置において前記鋳片の幅方向に沿って測定した前記鋳片の表面温度の分布を取得することを特徴とする請求項４または５に記載の凝固状態推定方法。
【請求項７】
請求項１から３のいずれかに記載の凝固状態推定装置を用いて鋳片の凝固状態を推定しながら鋳造することを特徴とする鋼の連続鋳造方法。
【発明の詳細な説明】
【技術分野】
【０００１】
本発明は、連続的に鋳片を鋳造する連続鋳造装置、および連続鋳造中の鋳片の凝固状態を推定する凝固状態推定方法ならびに鋼の連続鋳造方法に関するものである。
【背景技術】
【０００２】
連続鋳造機（連続鋳造装置）において、最終凝固位置や最終凝固形状等の鋳片の凝固状態（鋳片内部の温度分布状態ともいう。）を常時把握することは、脆化による表面割れ、あるいは鋼種によって問題となる偏析等の品質異常防止のため、また、後段の圧延工程において鋳片をその長手方向の適切な位置で圧下するため等に必要とされている。その他にも、生産性向上を目的とし、連続鋳造機の機端手前のぎりぎりの位置で鋳造を完了するよう制御される鋼種においては、機端抜けが発生して最終凝固位置が機端の外側に出てしまうと、鋳片が膨張する等のトラブルの原因となるため、最終凝固位置を機端の内側に収めるためには、最終凝固位置を把握しておくことが必要となる。
【０００３】
この種の課題を解決するため、従来から、鋳片内部の温度分布状態、特に、鋳片の最終的な凝固状態やシェル厚状態の推定計算方法として様々な数値計算（凝固計算）の手法が提案されている。例えば、特許文献１に開示されている手法では、先ず、連続鋳造中のストランド内に所定長さの鋳込みが進行する毎に鋳込み方向（鋳片の引き抜き方向）に垂直な計算（断）面を発生させる。そして、発生させた計算面が鋳込み方向に連続して設定された複数のゾーンをそれぞれ通過し、次のゾーン入側境界に到達した時点で、この計算面が直前に通過したゾーンの平均冷却条件に基づき計算面内の２次元凝固計算を行う。その後、得られた計算面内の温度分布を次のゾーン以降で行う凝固計算の初期値として与え、順次計算面内の凝固計算を行って最終ゾーン入側境界での計算面内の温度分布を求めている。
【０００４】
また、特許文献２には、凝固計算の精度向上のため、温度計を設置して少なくとも１つの測定点で鋳片の表面温度を測定し、凝固シュミレーションを行うことで測定点における計算値と実測値とが一致するように熱流束分布を補正する手法が開示されている。
【０００５】
一方で、最終凝固位置や最終凝固形状を知るため、連続鋳造中の鋳片内部の温度を測定する手法についても、これまでに様々な提案がされている。しかしながら、温度計の使用環境が高温多湿であるがゆえに操業中に温度計を常時使用するのは難しく、特許文献１に開示されているような凝固計算によって鋳片内部の温度分布状態を推定しているのが現状である。
【先行技術文献】
【特許文献】
【０００６】
【特許文献１】特開２００２−１７８１１７号公報
【特許文献２】特開平１０−２９１０６０号公報
【発明の概要】
【発明が解決しようとする課題】
【０００７】
ところで、上記した凝固計算による凝固状態の推定では、鋳片に鋲打ち等を行って実際の凝固位置を確認したり、一時的に超音波によって鋳片断面の平均温度を測定する等して凝固計算に用いるパラメータ等を調整することで、凝固計算により推定した凝固状態と実際の凝固状態との一致性を補償している。そして、一旦調整が行われると、計算結果を信用した実操業を行う。しかしながら、前述の調整が行われた時点とは異なる状況下、例えば、鋳造条件の変更や冷却機器の変更、あるいは冷却機器の経年劣化や一時的な故障等が発生した場合、計算による凝固状態の推定結果が実際の凝固状態とは異なる事態が生じ得るため、推定精度が低下するという問題があった。
【０００８】
これに対し、特許文献２は、鋳片表面の温度を測定し、その実測値を用いることで凝固計算により推定した凝固状態と実際の凝固状態とのずれを修正するものである。しかしながら、この修正を適切に行い、鋳片の凝固状態を精度良く推定するためには、温度計を連続鋳造機内のどの位置に設置するのかが重要となる。すなわち、連続鋳造機内で実施される鋳片の冷却（２次冷却）は、鋳片の引き抜き方向に沿って分割された複数の冷却ゾーンで構成される２次冷却ゾーンを通過させることで実施されるが、鋳片の表面温度は、特定の冷却ゾーンでの冷却状態に強く影響される場合もあれば、温度計の設置位置までの冷却過程を表した値として得られる場合もあり、２次冷却ゾーンのどの位置での鋳片の表面温度を用いるかによって、鋳片内部の温度分布状態の推定精度が異なる。
【０００９】
本発明は、上記に鑑みてなされたものであって、連続鋳造中の鋳片の表面温度を、その凝固状態の推定に用いるのに適した値として取得することができる連続鋳造装置を提供することを目的とする。また、本発明は、連続鋳造中の鋳片の表面温度をその凝固状態の推定に用いるのに適した値として取得し、連続鋳造中の鋳片の凝固状態を高精度に推定することができる凝固状態推定方法を提供することを目的とする。さらに、本発明は、その連続鋳造装置を用いて鋼を鋳造することができる鋼の連続鋳造方法を提供することを目的とする。
【課題を解決するための手段】
【００１０】
上記した課題を解決し、目的を達成するため、本発明にかかる連続鋳造装置は、鋳型に注入された溶鋼を引き抜き、該引き抜き方向に沿って分割された複数の冷却ゾーンで構成される２次冷却ゾーンを通過させて２次冷却を行うことで連続的に鋳片を鋳造する連続鋳造装置であって、前記２次冷却中の前記鋳片の表面温度を測定する温度計を備え、前記温度計は、前記複数の冷却ゾーンのうち、前記２次冷却の過程で表面温度が内部からの復熱によって上昇する前記鋳片の位置を含む冷却ゾーン内、該冷却ゾーンの近傍、または該冷却ゾーンよりも下流側の位置に設置されたことを特徴とする。
【００１１】
また、本発明にかかる凝固状態推定方法は、鋳型に注入された溶鋼を引き抜き、該引き抜き方向に沿って分割された複数の冷却ゾーンで構成される２次冷却ゾーンを通過させて２次冷却を行うことで連続鋳造される鋳片の凝固状態を推定する凝固状態推定方法であって、前記複数の冷却ゾーンのうち、前記２次冷却の過程で表面温度が内部からの復熱によって上昇する前記鋳片の位置を含む冷却ゾーン内、該冷却ゾーンの近傍、または該冷却ゾーンよりも下流側の位置に前記鋳片の表面温度を測定する温度計を設置する設置工程と、２次冷却モデルによって鋳片表面の熱流束を推定し、前記鋳片の表面温度計算値を求める算出工程と、前記温度計が測定した前記２次冷却中の前記鋳片の表面温度を表面温度実測値として取得する取得工程と、前記表面温度計算値と前記表面温度実測値とが一致するように前記鋳片表面の熱流束を補正する補正工程と、前記補正した前記鋳片表面の熱流束に基づき前記鋳片の凝固状態を推定する推定工程と、を含むことを特徴とする。さらに、本発明にかかる鋼の連続鋳造方法は、上記の連続鋳造装置を用いて鋳造することを特徴とする。
【発明の効果】
【００１２】
本発明によれば、連続鋳造中の鋳片の表面温度を、その凝固状態の推定に用いるのに適した値として取得することができる。また、本発明によれば、連続鋳造中の鋳片の表面温度をその凝固状態の推定に用いるのに適した値として取得し、連続鋳造中の鋳片の凝固状態を高精度に推定することができる。
【図面の簡単な説明】
【００１３】
【図１】図１は、連続鋳造機の構成例を示す模式図である。
【図２】図２は、凝固推定装置の機能構成例を示すブロック図である。
【図３】図３は、鋳片長手方向に沿った表面温度変化のシミュレーション結果の一例を示す図である。
【図４】図４は、温度計の設置位置を変えて検証した最終凝固位置の推定結果の一例を示す図である。
【図５】図５は、凝固状態推定方法の実施手順の一例を示すフローチャートである。
【発明を実施するための形態】
【００１４】
以下、図面を参照して、本発明の連続鋳造装置および凝固状態推定方法を実施するための形態について説明する。なお、この実施の形態によって本発明が限定されるものではない。また、図面の記載において、同一部分には同一の符号を付して示している。
【００１５】
（実施の形態）
図１は、本発明の連続鋳造装置の一実施形態である連続鋳造機１の構成例を示す模式図であり、図１では、垂直曲げ型連続鋳造機を図示している。また、図２は、図１の連続鋳造機１に適用される凝固推定装置２０の機能構成例を示すブロック図である。
【００１６】
先ず、連続鋳造機１の構成について説明する。図１に示す連続鋳造機１では、溶鋼２が注入されるタンディッシュ３の下方に鋳型４が設けられ、タンディッシュ３の底部に鋳型４への溶鋼供給口となる浸漬ノズル５が設けられている。鋳型４の下方には、複数のサポートロール６が設置され、これら複数のサポートロール６に沿って鋳片Ｓが所定の引き抜き速度で引き抜かれる構成となっている。
【００１７】
引き抜き方向である鋳片Ｓの長手方向（鋳造方向）には、分割された複数の冷却ゾーン７ａ〜１５ａ，７ｂ〜１５ｂが配置されており、２次冷却ゾーンを構成している。各冷却ゾーン７ａ〜１５ａ，７ｂ〜１５ｂには複数のスプレー用またはエアミストスプレー用のノズル等の冷却ノズル（不図示）が設置されており、各冷却ノズルから鋳片Ｓの表面に２次冷却水が噴霧され、目標とする鋳片Ｓの２次冷却が実施される。なお、図１では、冷却ゾーン７ａ〜１５ａ，７ｂ〜１５ｂのうち、反基準面側（上面側）に配置されたものを冷却ゾーン７ａ〜１５ａとし、基準面側（下面側）に配置されたものを冷却ゾーン７ｂ〜１５ｂとしている。また、図１では、２次冷却ゾーンを構成する冷却ゾーンは合計９ゾーンであるが、ゾーン数はこれに限定されない。実際の連続鋳造機において２次冷却ゾーンがいくつに分割されるか（ゾーン数をいくつにするか）は、機長等によって様々である。
【００１８】
また、連続鋳造機１の機内には、鋳片長手方向に沿った２次冷却ゾーン内の適所において、鋳片Ｓの表面温度をその幅方向に沿って測定するための温度計１６が設置されている。この温度計１６は、センサ部分が鋳片Ｓの鉛直方向上方で鋳片幅方向に沿ってスキャンしながら鋳片Ｓの表面温度を測定するものであり、センサ部分の移動経路内に存在する水蒸気等が温度測定に与える影響を例えばセンサ部分をパージする等の方法で抑制した環境の下、温度を測定する。温度計１６の出力値（以下、「表面温度実測値」と呼ぶ。）は後述する凝固推定装置２０の凝固状態推定計算機２２に出力され、熱流束分布補正部２２ｂが行う処理で用いられる。なお、図１では、冷却ゾーン１２ａ，１２ｂと冷却ゾーン１３ａ，１３ｂとの間に温度計１６を図示しているが、この温度計１６の設置位置は一例であって、その具体的な設定位置については後述する。
【００１９】
次に、凝固推定装置２０の構成について説明する。この凝固推定装置２０は、鋳片Ｓの凝固状態（鋳片Ｓ内部の温度分布状態）を推定するものであり、図２に示すように、制御設定決定計算機２１と、凝固状態推定計算機２２とが互いにデータの送受可能に接続されて構成されている。これら制御設定決定計算機２１および凝固状態推定計算機２２は、ＣＰＵ等の演算装置、主記憶装置、ハードディスクや各種記憶媒体等の補助記憶装置、通信装置、表示装置や印刷装置等の出力装置、入力装置、各部を接続し、あるいは外部入力を接続するインターフェース装置等を備えた公知のハードウェア構成で実現でき、例えばワークステーションやパソコン等の汎用コンピュータを利用することができる。
【００２０】
制御設定決定計算機２１は、連続鋳造機１における制御用の設定を決定するものであり、連続鋳造機１の鋳造条件等の操業条件や操業実績値等の必要なデータを保持している。この制御設定決定計算機２１は、鋳造条件として与えられる鋼種や鋳造速度等に基づいて、連続鋳造機１を構成する制御対象機器の各種制御設定値、例えば２次冷却のパターンを定める冷却ゾーン７ａ〜１５ａ，７ｂ〜１５ｂ毎の２次冷却水量やエアー量といった様々な値を決定する。そして、制御設定決定計算機２１は、例えばスプレー制御装置等の該当する制御対象機器の制御装置（ローカル機器）に対して決定した制御設定値を含む制御指令を通知する。この制御指令に応答して、制御対象機器の制御装置では、該当する値が通知された制御設定値となるように、制御対象機器の制御を行う。
【００２１】
凝固状態推定計算機２２は、連続鋳造機１で連続鋳造中の鋳片Ｓの最終凝固位置や最終凝固形状を鋳片Ｓの凝固状態として推定するものであり、制御設定決定計算機２１から連続鋳造機１の操業条件および操業実績値を取得し、取得した操業条件および操業実測値に基づき２次冷却計算を行う。この凝固状態推定計算機２２は、凝固状態推定部２２ａと、熱流束分布補正部２２ｂとを備える。
【００２２】
凝固状態推定部２２ａは、２次冷却計算により、水冷、空冷、ミスト冷却、ロール抜熱等からなる２次冷却の冷却条件（２次冷却条件）を少なくとも用いて熱流束を求め、求めた熱流束を用いた熱伝達モデル（２次冷却モデル）によって鋳片Ｓの凝固状態を推定する。
【００２３】
ここで、凝固状態推定部２２ａが行う２次冷却計算について説明する。通常、連続鋳造における２次冷却計算では、例えば、鋳片長手方向に沿って単位長さでスライスされた鋳片断面を考える。そして、２次冷却計算は、先ず、連続鋳造中の機内（ストランド内）の場所に応じた２次冷却条件における鋳片表面での境界条件に基づいて、鋳片表面における熱流束を求める。そして、求めた熱流束を用い、スライスされた鋳片断面の２次元伝熱方程式を解くことで実施される。この２次冷却計算の結果、スライスされた鋳片断面毎に温度分布状態が求まる。鋳片表面の熱流束は、上記スライスの境界条件となる。
【００２４】
熱流束分布補正部２２ｂは、凝固状態推定部２２ａが２次冷却計算によって求めた鋳片表面における熱流束の鋳片幅方向の分布を補正する。ここで、冷却ゾーン７ａ〜１５ａ，７ｂ〜１５ｂには、鋳片長手方向の位置に応じた鋳片Ｓの２次冷却を行うために、それぞれ個別に２次冷却水量やエアー量（スプレー流量）が設定されている。また、熱流束分布補正部２２ｂには、連続鋳造機１に設置された温度計１６の表面温度実測値が入力される。温度計１６は、上記したように、鋳片長手方向の所定位置に設置され、この設置位置において鋳片幅方向に沿って鋳片Ｓの表面温度を測定するものである。熱流束分布補正部２２ｂは、前述の冷却ゾーン７ａ〜１５ａ，７ｂ〜１５ｂ毎のスプレー流量に基づき、温度計１６が鋳片幅方向に沿って測定した表面温度実測値を用いて鋳片表面における鋳片幅方向の熱流束分布を補正する。
【００２５】
具体的には、熱流束分布補正部２２ｂは、凝固状態推定部２２ａが２次冷却モデルによって求めた鋳片表面の鋳片幅方向に沿った温度計算値（表面温度計算値）と、温度計１６が鋳片幅方向に沿って測定した表面温度実測値とが一致するように鋳片幅方向の熱流束分布を補正する。実際の処理としては、熱流束分布補正部２２ｂは、表面温度計算値と表面温度実測値との差がその鋳片幅方向全体で所定の閾値以下となるまで鋳片幅方向の熱流束分布の補正係数を繰り返し修正することで補正を行う。このとき、表面温度計算値は、温度計１６の鋳片長手方向の設置位置と同じ位置について求めた表面温度計算値を用いる。その後は、鋳片幅方向の熱流束分布の補正係数を修正した２次冷却モデルによって凝固状態推定部２２ａが行った２次冷却計算の結果を補正することで、鋳片Ｓ内部の温度分布状態を推定し、推定した結果に基づき最終凝固位置や最終凝固形状を推定する。これにより、２次冷却計算だけでは推定できない、例えば外乱等による最終凝固位置の変化を捉えた推定が可能となる。
【００２６】
なお、熱流束分布補正部２２ｂは、鋳造条件が変更された等のタイミングで随時上記した鋳片幅方向の熱流束分布の補正係数を修正し、鋳片Ｓの凝固状態を推定するようになっている。このようにして随時推定される凝固状態推定計算機２２での推定結果は、制御設定決定計算機２１に出力するようにしてもよい。そして、制御設定決定計算機２１が、凝固状態推定計算機２２での推定結果に基づいて関連する制御設定値を再度決定し、改めて制御指令を通知するようにしてもよい。これによれば、鋳造条件の変更タイミング等で行われる凝固状態推定計算機２２での推定結果をその都度連続鋳造機１の制御に反映させることができる。
【００２７】
次に、温度計１６の設置位置について説明する。以上説明したように、凝固状態推定計算機２２が行う鋳片Ｓの凝固状態の推定では、連続鋳造機１内に設置された温度計１６の出力値である表面温度実測値を用いており、温度計１６は、凝固状態推定計算機２２での推定に適した位置に設置される。図３は、２次冷却計算によって求めた鋳片中央部の鋳造位置の鋳片長手方向に沿った表面温度変化のシミュレーション結果を示す図であり、ある連続する３つの冷却ゾーン（以下、冷却ゾーンＺ１，Ｚ２，Ｚ３と表記する。）を通過した際の表面温度変化を示している。図３に示すように、冷却ゾーンが切り替わる２次冷却ゾーン内の位置では、その切り替わる前ゾーンと切り替わった後の自ゾーンとの熱流束差によって、鋳片の表面温度がある時定数をもって変化している。
【００２８】
ここで、冷却ゾーンＺ１は、２次冷却の強いゾーンであり、この２次冷却が鋳片中心付近（鋳片内部）の高温部からの伝熱による復熱よりも勝っているため、その表面温度はゾーン入口側で大きく低下している。この冷却ゾーンＺ１のように、自ゾーンでの２次冷却が表面温度に大きく影響するような冷却ゾーンでは、仮に自ゾーンでの２次冷却に鋳片幅方向の冷却ムラがあった場合、この冷却ムラの影響が表面温度実測値に強く現れてしまう。したがって、このような冷却ゾーンの表面温度実測値は、鋳片内部の温度分布状態を推定するのに適当ではない。
【００２９】
また、冷却ゾーンＺ３では、冷却が弱いゾーンにも関わらず、温度の上昇は緩やかであり、最終的には下降傾向にある。これは、鋳片の凝固が既に完了し、この凝固完了位置（計算上は、後述する基準位置から３０ｍの位置）から離れていくため、内部からの復熱が徐々に小さくなっているためである。このような状態では、鋳片内部の温度分布は伝熱により既に平準化されつつあるため、その表面温度を用いて鋳片内部の凝固ムラを捕らえるのは困難である。したがって、このような冷却ゾーンの表面温度実測値は、鋳片内部の温度分布状態を推定するのに適当ではない。
【００３０】
これに対し、冷却ゾーンＺ２の表面温度は、鋳片内部の温度の影響が現れた温度変化となっている。すなわち、冷却ゾーンＺ２では、ゾーン入口側に比べてゾーン出口側で表面温度が高くゾーン全体として温度が上昇しており、かつ、ゾーン後半で表面温度がほぼ一定値で安定している。このため、この冷却ゾーンＺ２での表面温度には、冷却ゾーンＺ１，Ｚ３と比べて鋳片内部からの伝熱による復熱の影響がより強く現れているといえ、この冷却ゾーンＺ２は、その表面温度が内部からの復熱によって上昇する鋳片の２次冷却ゾーン内の位置を含むと考えられる。したがって、このような冷却ゾーンの表面温度実測値は、鋳片内部の温度分布状態を推定するのに適している。特に、この冷却ゾーンＺ２のゾーン入口側付近の領域Ｚ２１や、ゾーン出口側付近の領域Ｚ２３では、表面温度がほぼ定常値を維持しており、表面温度の変化が平坦で安定しているため、温度計の設置位置としてより好ましい。
【００３１】
以上のようにして鋳片内部の温度分布状態を推定するのに適した冷却ゾーンを特定したならば、例えば、冷却ゾーンＺ２の領域Ｚ２１内や、例えば直前の冷却ゾーンＺ１との間といった領域Ｚ２１の近傍、あるいは領域Ｚ２３内や、例えば直後の冷却ゾーンＺ３との間といった領域Ｚ２３の近傍において、温度計の設置が可能な位置を温度計の設置位置として決定する。また、この領域Ｚ２１，Ｚ２３内またはその近傍に限らず、鋳片内部の温度分布状態を推定するのに適していると判明した冷却ゾーンＺ２内や、例えば直前の冷却ゾーンＺ１との間といった冷却ゾーンＺ２の近傍、あるいはこの冷却ゾーンＺ２よりも下流側で温度計を設置可能な位置を適宜選んで温度計の設置位置として決定してもよい。
【００３２】
なお、鋳片長手方向に沿った表面温度の推移パターンは、鋼種等の鋳造条件によって変化する。このような場合を想定し、復熱開始が一番遅い鋼種について表面温度の推移パターンを検証し、温度計の設置位置を決定するようにしてもよい。あるいは、鋳片内部の温度分布状態の把握が、品質維持上重要な鋼種について表面温度の推移パターンを検証し、温度計の設置位置を決定するようにしてもよい。
【００３３】
実際に、図３に示す冷却ゾーンＺ２に温度計を設置して測定した表面温度実測値を用い、操業条件に基づき鋳片の最終凝固位置を推定するとともに、それとは別に冷却ゾーンＺ１に温度計を設置して測定した表面温度実測値を用い、操業条件に基づき鋳片の最終凝固位置を推定し、推定結果を比較検討した。図４は、検証結果を示す図であり、２次冷却ゾーンの図１に示す鋳型４側の端部位置である基準位置から鋳片長手方向に沿って２９．５ｍの位置に設置した温度計を使用した場合の推定結果と、基準位置から鋳片長手方向に沿って１８．５ｍの位置に設置した温度計を使用した場合の推定結果とを示している。また、超音波の伝播時間に基づいて鋳片内部の温度分布を測定することで求めた最終凝固位置を併せて示している。ここで、基準位置から２９．５ｍの位置は図３に示す冷却ゾーンＺ２に、基準位置から１８．５ｍの位置は図３に示す冷却ゾーンＺ１に、それぞれ属する位置である。
【００３４】
図４に示すように、１８．５ｍ位置と、２９．５ｍ位置とでは、異なる推定結果が得られた。そして、超音波測定を行って求めた最終凝固位置との比較によって明らかなように、２９．５ｍ位置での表面温度実測値を用いた場合の方が、より実際の最終凝固位置に近い推定結果となっている。
【００３５】
図５は、本発明の一実施形態である凝固状態推定方法の実施手順を示すフローチャートである。本実施の形態では、図５に示すように、先ず、上記した要領で、連続鋳造機１の２次冷却ゾーンを構成する冷却ゾーン７ａ〜１５ａ，７ｂ〜１５ｂの中から、表面温度が内部からの復熱によって上昇している鋳片Ｓの位置を含む冷却ゾーンを特定し、特定した冷却ゾーン内、この冷却ゾーンの近傍、またはこの冷却ゾーンよりも下流側の位置に温度計１６を設置する（ステップｓ１：設置工程）。
【００３６】
その後は、凝固推定装置２０の凝固状態推定計算機２２がステップｓ３〜ステップｓ１３の処理を実行することで、連続鋳造機１で連続鋳造中の鋳片Ｓの凝固状態を推定する。なお、凝固状態推定処理は、ステップｓ３〜ステップｓ１３の処理手順を実現するためのプログラムを凝固状態推定計算機２２に保存しておき、ＣＰＵ等の演算装置がこのプログラムを読み出して実行することで実現できる。
【００３７】
すなわち先ず、凝固状態推定部２２ａが、上記した要領で、２次冷却計算によって鋳片Ｓの表面における熱流束分布を推定し、鋳片Ｓの鋳片幅方向に沿った温度計算値（表面温度計算値）を求める（ステップｓ３：算出工程）。続いて、熱流束分布補正部２２ｂが、温度計１６が鋳片幅方向に沿って測定した表面温度実測値を取得する（ステップｓ５：取得工程）。ここでの処理は、例えば、熱流束分布補正部２２ｂが、温度計１６に温度測定指令を通知する。そして、この温度測定指令に応答して温度計１６が設置位置における鋳片Ｓの鋳片幅方向に沿った表面温度の分布を測定し、測定結果（鋳片幅方向に沿った表面温度実測値）を熱流束分布補正部２２ｂに出力することで実現できる。
【００３８】
続いて、熱流束分布補正部２２ｂは、上記した要領で、ステップｓ５で取得した鋳片幅方向に沿った表面温度実測値を用い、ステップｓ３で求めた鋳片Ｓの表面における鋳片幅方向の熱流束分布を補正し（ステップｓ７：補正工程）、補正した熱流束分布に基づいて鋳片Ｓの凝固状態を推定する（ステップｓ９：推定工程）。
【００３９】
その後は、凝固状態推定計算機２２は、鋳造条件が変更されるまでの間待機状態となる（ステップｓ１１：Ｎｏ）。そして、凝固状態推定計算機２２は、鋳造条件が変更された等のタイミングで（ステップｓ１１：Ｙｅｓ）、随時ステップｓ３に戻って上記した処理を行い、再度鋳片Ｓの凝固状態を推定する。また、凝固状態推定計算機２２は、操業を終える等の所定のタイミングで処理を終了する（ステップｓ１３：Ｙｅｓ）。
【００４０】
以上説明したように、本実施の形態では、２次冷却ゾーンを構成する冷却ゾーンの中から、２次冷却の過程で表面温度が内部からの復熱によって上昇する鋳片の位置を含む冷却ゾーンを特定し、このような冷却ゾーン内、この冷却ゾーンの近傍、またはこの冷却ゾーンよりも下流側の位置に温度計を設置することとした。これによれば、通過する鋳片の表面温度の温度変化に鋳片内部の温度の影響が現れている冷却ゾーン内、この冷却ゾーンの近傍、またはこの冷却ゾーンよりも下流側で鋳片の表面温度を測定することができる。したがって、連続鋳造中の鋳片の表面温度実測値を、その凝固状態の推定に用いるのに適した値として取得することができる。
【００４１】
また、２次冷却モデルによって鋳片表面の熱流束を推定して鋳片の表面温度計算値を求め、前述のように取得した表面温度計算値と表面温度実測値とが一致するように鋳片表面の熱流束を補正し、補正した鋳片表面の熱流束に基づき鋳片内部の温度分布状態を求めて最終凝固位置や最終凝固形状を推定することができるので、鋳片の凝固状態を高精度に推定することが可能となる。また、推定結果を用いて生産・品質管理を行うことができるので、偏析等の品質異常や機端抜け卜ラブルを発生させないように鋳造条件を変更しながら操業を行うことが可能となる。
【符号の説明】
【００４２】
１      連続鋳造機
２      溶鋼
３      タンディッシュ
４      鋳型
５      浸漬ノズル
６      サポートロール
７ａ〜１５ａ，７ｂ〜１５ｂ      冷却ゾーン
１６      温度計
２０      凝固推定装置
２１      制御設定決定計算機
２２      凝固状態推定計算機
２２ａ      凝固状態推定部
２２ｂ      熱流束分布補正部
【図１】
0005939002.tif 000002
【図２】
0005939002.tif 000003
【図３】
0005939002.tif 000004
【図４】
0005939002.tif 000005
【図５】
0005939002.tif 000006